【手続補正書】
【提出日】平成20年3月24日(2008.3.24)
【手続補正１】
【補正対象書類名】明細書
【補正対象項目名】特許請求の範囲
【補正方法】変更
【補正の内容】
【特許請求の範囲】      【請求項１】 第四級アンモニウム構造を含む含窒素複素環基が、スペーサーを介して耐アルカリ性重合体基材に結合してなることを特徴とする多孔質重合体粒子。      【請求項２】 第四級アンモニウム構造を含む含窒素複素環基が、芳香族または非芳香族含窒素複素環化合物から誘導されるものである請求項１に記載の多孔質重合体粒子。      【請求項３】 含窒素複素環化合物が、式（１）【化１】2002249517.tif 000001
（式中、Ｒは炭素数１〜５の、水酸基またはハロゲン原子で置換されていてもよいアルキル基もしくはアルコキシ基またはハロゲン原子を表し、ｍは０〜５の整数である。ｍが２以上の場合、複数個のＲは同一でも異なっていてもよい。）で示されるピリジン化合物、式（２）【化２】2002249517.tif 000002
（式中、Ｒは炭素数１〜５の、水酸基またはハロゲン原子で置換されていてもよいアルキル基を表わし、Ｒ1は水酸基、または炭素数１〜５の、水酸基で置換されていてもよいアルキル基もしくはアルコキシ基を表し、ｎは０〜２の整数である。）で示される１−アルキルピロリジン化合物、式（３）【化３】2002249517.tif 000003
（式中、Ｒは炭素数１〜５の、水酸基またはハロゲン原子で置換されていてもよいアルキル基を表わし、Ｒ1は水酸基、または炭素数１〜５の、水酸基で置換されていてもよいアルキル基もしくはアルコキシ基を表し、ｐは０〜２の整数である。）で示される１−アルキルピペリジン、および式（４）【化４】2002249517.tif 000004
（式中、Ｒ2およびＲ3は同一でも異なっていてもよく、各々水素原子、炭素数１〜５の、水酸基またはハロゲン原子で置換されていてもよいアルキル基である。但し、Ｒ2およびＲ3は同時に水素原子を表さない。）で示される１，４−ジアルキルピペラジン化合物からなる群より選択される化合物である請求項２に記載の多孔質重合体粒子。      【請求項４】 含窒素複素環化合物が、ピリジン、２−メチルピリジン、３−メチルピリジン、４−メチルピリジン、２−ヒドロキシ−４−メチルピリジン、２−ヒドロキシ−６−メチルピリジン、２−ヒドロキシピリジン、３−ヒドロキシピリジン、４−ヒドロキシピリジン、１−メチルピロリジン、１−エチルピロリジン、１−メチルピペリジン、１−エチルピペリジン、１−（２−ヒドロキシエチル）ピペリジン、１−（ヒドロキシメチル）ピペリジン、１−（２−ヒドロキシエチル）ピロリジン、２−（２−ヒドロキシエチル）−１−メチルピロリジン、３−ヒドロキシ−１−メチルピペリジン、４−ヒドロキシ−１−メチルピペリジン、４−クロロ−１−メチルピペリジン、１−（２−クロロエチル）ピペリジン、１−（２−クロロエチル）ピロリジン、１−メチルピペラジン、１−エチルピペラジン、または１，４−ジメチルピペラジンである請求項３に記載の多孔質重合体粒子。  【請求項５】前記多孔質重合体粒子の基材がポリビニルアルコール系共重合体及びスチレン／ジビニルベンゼン系共重合体から選択され、基材とイオン交換基とを繋ぐスペーサー分子がグリシジル基を含有する化合物であり、前記重合体は、アルカリ条件下で開裂しない結合を介してスペーサー分子と結合している請求項１ないし４のいずれかに記載の多孔質重合体粒子。      【請求項６】  平均粒径が１〜３０μｍである請求項１ないし５のいずれかに記載の多孔質重合粒子。      【請求項７】 平均孔径が５０〜３００Åである請求項１ないし６のいずれかに記載の多孔質重合粒子。      【請求項８】 請求項１ないし７のいずれかに記載の多孔質重合粒子からなる耐アルカリ性陰イオン交換体。      【請求項９】 ポリビニルアルコール系共重合体及びスチレン／ジビニルベンゼン系共重合体から選択される耐アルカリ性重合体多孔質粒子に、グリシジル基を含有するスペーサー分子をアルカリ条件下で開裂しない結合を介して結合させ、前記グリシジル基と含窒素複素環化合物の含窒素複素環基を反応させて陰イオン交換基を導入することを特徴とする耐アルカリ性陰イオン交換体の製造方法。      【請求項１０】 含窒素複素環化合物が、請求項２または３に記載の含窒素複素環化合物から選択される請求項９に記載の耐アルカリ性陰イオン交換体の製造方法。      【請求項１１】 カルボン酸ビニルエステルとイソシアヌレート系架橋性単量体との共重合体の一部をケン化して水酸基としたポリビニルアルコール系共重合体に、分子内に２個以上のグリシジル基を含有する化合物を反応させて前記ポリビニルアルコール系共重合体の質量を１００とした時に反応後の質量が１０３〜１４０となるようにグリシジル基含有基を導入し、これに含窒素複素環基を反応させることを特徴とする請求項１０に記載の耐アルカリ性陰イオン交換体の製造方法。      【請求項１２】 ポリビニルアルコール系���合体のケン化を該重合体に０．５〜５ｍｅｑ／ｇの水酸基を生じさせるまで行なう請求項１１に記載の耐アルカリ性陰イオン交換体の製造方法。      【請求項１３】 請求項８に記載の陰イオン交換体からなるサプレッサー式イオンクロマトグラフィーカラム用充填剤。      【請求項１４】 請求項８に記載の陰イオン交換体を充填したサプレッサー式イオンクロマトグラフィー用カラム。      【請求項１５】 請求項１４に記載のカラムをアルカリ性溶離液と組み合わせて用いるサプレッサー式イオンクロマトグラフィーによる陰イオン測定方法。      【請求項１６】 請求項８に記載の陰イオン交換体を充填したカラムをハロゲン酸化物イオンの測定に用いることを特徴とするノンサプレッサー式イオンクロマトグラフィーによる陰イオン測定方法。【手続補正２】
【補正対象書類名】明細書
【補正対象項目名】００２０
【補正方法】変更
【補正の内容】
【００２０】１．第四級アンモニウム構造を含む含窒素複素環基が、スペーサーを介して耐アルカリ性重合体基材に結合してなることを特徴とする多孔質重合体粒子。２．第四級アンモニウム構造を含む含窒素複素環が、芳香族または非芳香族含窒素複素環化合物から誘導される上記１に記載の多孔質重合体粒子。３．含窒素複素環化合物が、式（１）【化５】2002249517.tif 000005
（式中、Ｒは炭素数１〜５の、水酸基またはハロゲン原子で置換されていてもよいアルキル基もしくはアルコキシ基またはハロゲン原子を表し、ｍは０〜５の整数である。ｍが２以上の場合、複数個のＲは同一でも異なっていてもよい。）で示されるピリジン化合物、式（２）【化６】2002249517.tif 000006
（式中、Ｒは炭素数１〜５の、水酸基またはハロゲン原子で置換されていてもよいアルキル基を表わし、Ｒ1は水酸基、または炭素数１〜５の、水酸基で置換されていてもよいアルキル基もしくはアルコキシ基を表し、ｎは０〜２の整数である。）で示される１−アルキルピロリジン化合物、式（３）【化７】2002249517.tif 000007
（式中、Ｒは炭素数１〜５の、水酸基またはハロゲン原子で置換されていてもよいアルキル基を表わし、Ｒ1は水酸基、または炭素数１〜５の、水酸基で置換されていてもよいアルキル基もしくはアルコキシ基を表し、ｎは０〜２の整数である。）で示される１−アルキルピペリジン、および式（４）【化８】2002249517.tif 000008
（式中、Ｒ2およびＲ3は同一でも異なっていてもよく、各々水素原子、炭素数１〜５の、水酸基またはハロゲン原子で置換されていてもよいアルキル基である。但し、Ｒ2およびＲ3は同時に水素原子を表さない。）で示される１，４−ジアルキルピペラジン化合物からなる群より選択される化合物である上記２に記載の多孔質重合体粒子。４．含窒素複素環化合物が、ピリジン、２−メチルピリジン、３−メチルピリジン、４−メチルピリジン、２−ヒドロキシ−４−メチルピリジン、２−ヒドロキシ−６−メチルピリジン、２−ヒドロキシピリジン、３−ヒドロキシピリジン、４−ヒドロキシピリジン、１−メチルピロリジン、１−エチルピロリジン、１−メチルピペリジン、１−エチルピペリジン、１−（２−ヒドロキシエチル）ピペリジン、１−（ヒドロキシメチル）ピペリジン、１−（２−ヒドロキシエチル）ピロリジン、２−（２−ヒドロキシエチル）−１−メチルピロリジン、３−ヒドロキシ−１−メチルピペリジン、４−ヒドロキシ−１−メチルピペリジン、４−クロロ−１−メチルピペリジン、１−（２−クロロエチル）ピペリジン、１−（２−クロロエチル）ピロリジン、１−メチルピペラジン、１−エチルピペラジン、または１，４−ジメチルピペラジンである上記３に記載の多孔質重合体粒子。５．前記多孔質重合体粒子の基材がポリビニルアルコール系共重合体及びスチレン／ジビニルベンゼン系共重合体から選択され、基材とイオン交換基とを繋ぐスペーサー分子がグリシジル基を含有する化合物であり、前記重合体は、アルカリ条件下で開裂しない結合を介してスペーサー分子と結合している上記１ないし４のいずれかに記載の多孔質重合体粒子。６．平均粒径が１〜３０μｍである上記１ないし５のいずれかに記載の多孔質重合粒子。７．平均孔径が５０〜３００Åである上記１ないし６のいずれかに記載の多孔質重合粒子。８．上記１ないし７のいずれかに記載の多孔質重合粒子からなる耐アルカリ性陰イオン交換体。９．ポリビニルアルコール系共重合体及びスチレン／ジビニルベンゼン系共重合体から選択される耐アルカリ性重合体多孔質粒子に、グリシジル基を含有するスペーサー分子をアルカリ条件下で開裂しない結合を介して結合させ、上記グリシジル基と含窒素複素環化合物の含窒素複素環基を反応させて陰イオン交換基を導入することを特徴とする耐アルカリ性陰イオン交換体の製造方法。１０．含窒素複素環化合物が、上記２または３に記載の含窒素複素環基から選択される上記９に記載の耐アルカリ性陰イオン交換体の製造方法。１１．カルボン酸ビニルエステルとイソシアヌレート系架橋性単量体との共重合体の一部をケン化して水酸基としたポリビニルアルコール系共重合体に、分子内に２個以上のグリシジル基を含有する化合物を反応させて前記ポリビニルアルコール系共重合体の質量を１００とした時に反応後の質量が１０３〜１４０となるようにグリシジル基含有基を導入し、これに含窒素複素環基を反応させることを特徴とする上記１０に記載の耐アルカリ性陰イオン交換体の製造方法。１２．ポリビニルアルコール系重合体のケン化を該重合体に０．５〜５ｍｅｑ／ｇの水酸基を生じさせるまで行なう上記１１に記載の耐アルカリ性陰イオン交換体の製造方法。１３．上記８に記載の陰イオン交換体からなるサプレッサー式イオンクロマトグラフィーカラム用充填剤。１４．上記８に記載の陰イオン交換体を充填したサプレッサー式イオンクロマトグラフィー用カラム。１５．上記１４に記載のカラムをアルカリ性溶離液と組み合わせて用いるサプレッサー式イオンクロマトグラフィーによる陰イオン測定方法。１６．アルカリ性溶離液が水酸化物溶離液である上記１５に記載の陰イオン測定方法。１７．アルカリ性溶離液として２０ｍＭ以下のイソクラティック条件で水酸化物系溶離液を用いる上記１６に記載の陰イオン測定方法。１８．ハロゲン酸化物イオンの測定に用いることを特徴とする上記１５ないし１７のいずれかに記載の陰イオン測定方法。１９．上記８に記載の陰イオン交換体を充填したカラムをハロゲン酸化物イオンの測定に用いることを特徴とするノンサプレッサー式イオンクロマトグラフィーによる陰イオン測定方法。２０．ハロゲン酸化物イオンが亜塩素酸イオン、塩素酸イオン、および／または臭素酸イオンである上記１８または１９に記載の陰イオン測定方法。２１．ハロゲン酸化物イオンを、ふっ化物イオン、塩化物イオン、亜硝酸イオン、臭化物イオン、硝酸イオン、りん酸イオンおよび硫酸イオンからなる群から選ばれる陰イオンと同時に測定することを特徴とする上記１６ないし２０のいずれかに記載の陰イオン測定方法。２２．亜塩素酸イオンと臭素酸イオンの分離度及び塩素酸イオンと臭化物イオンの分離度が１．５以上である上記１８ないし２１のいずれかに記載の陰イオン測定方法。